【事件の表示】
　平成　９年特許願第　８４１５７号「非湿潤性コーティング用の組成物、該組成物でガラスを処理する方法及びその結果得られる製品」拒絶査定不服審判事件〔平成１０年　２月１０日出願公開、特開平１０−　３６７０６〕について、次のとおり審決する。
【結　論】
　本件審判の請求は、成り立たない。
【理　由】
第１　手続の経緯  
　本願は、平成９年４月２日（パリ条約による優先権主張１９９６年４月２日及び６月６日　フランス（ＦＲ））に出願され、平成２０年４月１日付けで拒絶査定がなされ、これに対し、平成２０年７月４日に審判請求がなされると共に同年８月１日付けで手続補正がなされ、その後、平成２２年３月２９日付けで審尋がなされ、同年９月２９日に回答書の提出がなされ、同年１１月２９日に、平成２０年８月１日付けの手続補正を却下する決定がなされるとともに拒絶理由が通知され、平成２３年５月３１日に意見書の提出及び手続補正がなされたものである。
　  
第２　本願発明
　本願の請求項１〜８に係る発明は、平成２３年５月３１日付けの手続補正により補正された特許請求の範囲の請求項１〜８に記載された事項により特定されるものであり、その請求項１に係る発明（以下、「本願発明」という。）は、次のとおりのものである。
「シランＳｉＸ４［Ｘは加水分解し得る官能基である］と、１種類以上の水性溶媒系と、１種類以上の触媒とを混合して得られる下塗り組成物で支持体の表面を予備処理し、次いで、アルコキシ官能基がケイ素原子に直接結合した１種類以上のフッ素含有アルコキシシランと、１種類以上の水性溶媒系と、１種類以上の触媒とを混合して得られるコーティング用組成物を予備処理された支持体表面に堆積させることを含み、コーティング用組成物中の水性溶媒系がアルコールおよび水を含み、前記水性溶媒系における水の比率がアルコールの３〜２０容量％である、支持体表面を疎水性且つ疎油性にするためのコーティング方法。」
　
第３　当審が通知した拒絶の理由
　本願発明は、補正前の請求項５に係る発明（平成１８年７月２８日付けの手続補正書を参照。なお、平成２０年８月１日付けの手続補正は、第１で示したように却下されている。）に相当する。
　そして、当審が通知した拒絶の理由は、本願発明、すなわち補正前の請求項５に係る発明は、その優先日前に頒布された刊行物１，３及び４に記載された発明に基づいて、当業者が容易に発明をすることができたものであるから、特許法第２９条第２項の規定により特許を受けることができない、という理由を含むものである。
　
第４　当審の判断
　当審は、上記拒絶理由のとおり、本願発明は特許を受けることができないものであると判断する。以下、詳述する。
　
１　刊行物
　刊行物１：特開平４−３４２４４４号公報 
　刊行物３：特開平７−８９００号公報（原審における「引用例５」） 
　刊行物４：特開平５−３１１１５６号公報（原審における「引用例２」） 
　参考文献：大木道則ら編，「化学辞典」，第１版第２刷，東京化学同人，１９９５年５月１０日，１１８頁左欄の「イソプロピルアルコール」、１６５頁左欄の「エタノール」及び１４１８頁右欄の「メタノール」の項 
　  
２　刊行物に記載された事項  
（１）上記刊行物１には、次の記載がある。 
摘記１ａ：「【請求項１】少なくとも２層の表面処理層を有する基材からなる、あるいはその基材を構成要素とする、輸送機器用物品であって、表面処理層の最外層である第１層が２以上のフッ素原子を有する有機基と加水分解性基とを有する含フッ素オルガノシラン化合物（Ｉ）あるいはその部分加水分解生成物で処理して得られる層であり、最外層に接する下層である第２層が上記含フッ素オルガノシラン化合物以外の加水分解性シラン化合物（ＩＩ）あるいはその部分加水分解生成物で処理して得られる層である、輸送機器用物品。」 
　 
摘記１ｂ：「【請求項２】表面処理層が、基材表面を加水分解性シラン化合物（ＩＩ）、その部分加水分解生成物、あるいはそれらの少なくとも１種を含む組成物で処理して第２層を形成し、次いで第２層表面を含フッ素オルガノシラン化合物（Ｉ）、その部分加水分解生成物、あるいはそれらの少なくとも１種を含む組成物で処理して第１層を形成してなる表面処理層である、請求項１の輸送機器用物品。」 
　 
摘記１ｃ：「【請求項３】表面処理層を有する基材が透明な材料からなる基材である、請求項１の輸送機器用物品。 
【請求項４】基材がガラスである、請求項３の輸送機器用物品。」 
　 
摘記１ｄ：「【請求項５】含フッ素オルガノシラン化合物（Ｉ）が下記式（Ａ）または（Ｂ）で表される化合物である、請求項１の輸送機器用物品。 
・・・ 
（Ｂ）　　（Ｒｆ）ｅＲ５ｇＲ６ｈＳｉＸ４−ｅ−ｇ−ｈ　 
ただし、Ｘは加水分解性基、Ｒｆは２以上のフッ素原子を有する有機基、Ｒ５、Ｒ６は独立に水素または炭素数１から１６の有機基、ｅは１、２、３　、ｇ、ｈは独立に０、１、２、３であって１≦ｅ＋ｇ＋ｈ≦３を満たす整数を表わす。」 
　 
摘記１ｅ：「【０００１】 
【産業上の利用分野】本発明は、水滴の付着が少ないあるいは付着した水滴の除去が容易な撥水性表面を長期に渡って維持しうる輸送機器用物品に関するものである。」 
　 
摘記１ｆ：「【０００８】 
【発明が解決しようとする課題】本発明は、上記の如き問題点に鑑みなされたものである。すなわち、本発明者は、従来の提案が有していた欠点を解消し得る処理剤の研究、検討の過程において、多種類の基材に応用が可能であり、優れた撥水性を発現する処理剤を見いだた。しかも、該処理剤で処理した各種基材は撥水性を有する基材として、特に輸送機器用物品として極めて好適であることを確認し、本発明を完成するに至った。従って、本発明は、撥水性を有し、耐摩耗性、耐薬品性、耐候性に優れることで、その効果が半永久的に持続する輸送機器用物品の提供を目的とする。」 
　 
摘記１ｇ：「【００１２】加水分解性シラン化合物（ＩＩ）とは、少なくとも１つの加水分解性基がケイ素原子に結合した構造を有する化合物を意味する。この化合物は、ケイ素原子に加水分解性基のみが結合している化合物（たとえば、テトラアルコキシシラン）であってもよく、ケイ素原子に少なくとも１つの有機基が結合している化合物であってもよい。ただし、この場合の有機基は２以上のフッ素原子を有する有機基ではない有機基である。」 
　 
摘記１ｈ：「【００１４】含フッ素オルガノシラン化合物（Ｉ）　や加水分解性シラン化合物（ＩＩ）の部分加水分解生成物とは、水や酸性水溶液中でこれらシラン化合物を部分的に加水分解し、生成するシラノール基を有する化合物あるいはそのシラノール基の反応により２以上に分子が縮合した化合物をいう。酸としては、例えば、塩酸、酢酸、りん酸、硝酸、硫酸、スルホン酸などを使用することができる。
【００１５】上記のような加水分解性基を有するシラン化合物やその部分加水分解生成物で処理された表面とは、シラン化合物が化学的にあるいは物理的に結合した表面をいう。加水分解性基は水分により分解してシラノール基となので、これらシラン化合物は主としてこのシラノール基の化学的反応により表面に結合するものと考えられる。即ち、例えば、このシラノール基はガラス表面のシラノール基と脱水縮合反応すると考えられる。また、第１層も第２層表面のシラノール基等と結合すると考えられる」 
　 
摘記１ｉ：「【００３５】化合物（Ａ）および化合物（Ｂ）の具体例を下記に示す。しかし、化合物（Ａ）および化合物（Ｂ）はこれら具体例に限定されるものではない。なお、下記化学式においてｘ、ｎ、ｍはそれぞれ１以上の整数を、Ｘは加水分解性基を、Ｒはアルキル基等を、Ｒｆはポリフルオロアルキル基を、ＲＦはパーフルオロアルキル基を示す。これら化学式において、ｘは２〜８が、Ｘは低級アルコキシ基が、Ｒは低級アルキル基が、Ｒｆはパーフルオロアルキル基を有するジメチレン基が好ましい。 
・・・ 
【００４６】化合物（Ｂ）の例示。 
【００４７】 
【化１０】 
」 
　 
摘記１ｊ：「【００６６】本発明において、表面処理層の最外層である第１層は含フッ素オルガノシラン化合物（Ｉ）あるいはその部分加水分解生成物で処理して得られる層である。この層を形成するための組成物としては含フッ素オルガノシラン化合物（Ｉ）あるいはその部分加水分解生成物を有する溶液や分散液の使用が好ましい。
【００６７】その組成物には溶剤や分散剤以外ににさらに他の添加剤を添加することができる。その添加剤としては前記の加水分解を行なうための酸がある。また、加水分解性シラン化合物（ＩＩ）やその部分加水分解生成物もこの組成物に添加することができる。その添加量は、特に限定されるものではないが、含フッ素オルガノシラン化合物（Ｉ）やその部分加水分解生成物の合計に対して等重量以下、特に５０重量％以下が好ましい。」
　
摘記１ｋ：「【００７７】 
【実施例】以下に、本発明を実施例により具体的に説明するが本発明は実施例のみに限定されるものではない。 
実施例において実施した各種評価方法は次ぎの通りである。
【００７８】１．撥水性
１−ａ）水に接触角を測定した。基材表面の異なる５ヶ所で測定を行ない、その平均値を示す。１−ｂ）サンプル面から２０ｃｍの距離に保持したノズルから水を全面に約１時間スプレーした後に表面に残存する水滴を肉眼で観察し以下の評価基準で評価した。
【００７９】
Ａ：サンプル表面に全く水が残らない。
Ｂ：サンプル表面に少し水が残る。
Ｃ：サンプル表面にかなり水滴が残る。
Ｄ：サンプル表面で水が濡れ広がる。
【００８０】２．耐摩耗性
試験機：テイバー式ロータリーアブレッサー（株式会社東洋精機製作所）。
試験条件：摩耗輪Ｈ−２２、荷重１ｋｇ、摩耗回数　３００回。
上記方法で耐摩耗試験を実施し、試験後の撥水性を評価した。
・・・ 
【００８３】５．使用化合物 
（ａ）(ＣＨ３Ｏ)３ＳｉＣ２Ｈ４Ｃ６Ｆ１２Ｃ２Ｈ４Ｓｉ(ＯＣＨ３)３　 
（ｂ）(ＣＨ３Ｏ)２(ＣＨ３)ＳｉＣ２Ｈ４Ｃ６Ｆ１２Ｃ２Ｈ４Ｓｉ(ＣＨ３)(ＯＣＨ３)２　 
（ｃ）Ｃ８Ｆ１７ＣＨ２ＣＨ２Ｓｉ(ＯＣＨ３)３　 
（ｄ）Ｓｉ(ＯＣＨ３)４　 
（ｅ）エポキシ樹脂（商品名「ＥＰ　８２７」、油化シェルエポキシ（株）製） 
（ｆ）メタノール分散シリカゾル（固形分３０重量％、触媒化成（株）製）
【００８４】［処理剤１の調製］撹拌子および温度計がセットされたフラスコに、（ｄ）７８．５ｇ、メチルアルコール１０２０．２ｇ、イソプロピルアルコール２０００．０ｇを加え、１時間撹拌した。この溶液の温度を５℃に維持しながら、１％塩酸水溶液３７．２ｇを徐々に滴下した。滴下終了後、液温を２５℃に維持しながら５日間撹拌を継続し処理剤１を得た。 
【００８５】［処理剤２の調製］撹拌子及び温度計がセットされたフラスコに、（ｄ）７５．０ｇ、（ｆ）１０．９ｇ、メチルアルコール１２０３．５ｇ、イソプロピルアルコール２０００．０ｇを加え、１時間撹拌した。この溶液の温度を５℃に維持しながら、１％塩酸水溶液３５．５ｇを徐々に滴下した。滴下終了後、液温を２５℃に維持しながら５日間撹拌を継続し処理剤２を得た。 
【００８６】［処理剤３の調製］撹拌子及び温度計がセットされたフラスコに、（ａ）５６．３ｇ、（ｃ）２９．４ｇ、（ｄ）４３．９ｇを混合し、メチルアルコール１５３１．９ｇ、イソプロピルアルコール７０００．０ｇを加え、さらに酢酸ナトリウム８．９ｇを添加して１時間撹拌した。この溶液の温度を５℃に維持しながら、１％塩酸水溶液３４．５ｇを徐々に滴下した。滴下終了後、液温を２５℃に維持しながら５日間撹拌を継続し処理剤３を得た。 
【００８７】［処理剤４の調製］撹拌子及び温度計がセットされたフラスコに、（ａ）２３．０ｇ、（ｂ）１０．８ｇ、（ｃ）３０．０ｇ、（ｄ）２２．４ｇ、および（ｅ）１３．６ｇを混合し、メチルアルコール１７０８．９ｇ、イソプロピルアルコール７０００．０ｇを加え、１時間撹拌した。この溶液の温度を５℃に維持しながら、１％塩酸水溶液２３．６ｇを徐々に滴下した。滴下終了後、液温を２５℃に維持しながら５日間撹拌を継続し処理剤４を得た。 
【００８８】［実施例１］１０ｃｍ×１０ｃｍ（厚さ３ｍｍ）のガラス板を処理剤１の溶液に浸漬させ、１１ｃｍ／分なる速度で引き上げ、８０℃、１０分間加熱した。この試験片を室温にて３０分放置した後、処理剤３の溶液に浸漬し、１１ｃｍ／分なる速度で引き上げ、２００℃、３０分間加熱し、サンプル試験片を作成した。この試験片を評価した結果を表１に示す。 
【００８９】［実施例２］実施例１における処理剤３を処理剤４に変更した他は実施例１と同様に試験、評価を行った。結果は同じく表１に示す。 
【００９０】［実施例３］実施例１における処理剤１を処理剤２に変更した他は実施例１と同様に試験、評価を行った。結果は同じく表１に示す。 
【００９１】［実施例４］実施例１における処理剤１を処理剤２に、処理剤３を処理剤４変更した他は実施例１と同様に試験、評価を行った。結果は同じく表１に示す。 
【００９２】［実施例５］実施例１における処理剤１の浸漬後の加熱を８０℃、１０分間から３００℃、３０分間に変更した以外は実施例１と同様に試験、評価を行った。結果は同じく表１に示す。 
【００９３】［比較例１］１０ｃｍ×１０ｃｍ（厚さ３ｍｍ）のガラス板を処理剤３の溶液に浸漬させ、１１ｃｍ／分なる速度で引き上げ、サンプル試験片を作成した。この試験片を評価した結果を表１に示す。 
【００９４】 
【表１】 
」 
　 
摘記１ｌ：「【０１０２】 
【発明の効果】本発明の輸送機器用基材や輸送機器用物品およびそれらを装着した輸送機器には実施例に明かなように優れた効果が認められる。すなわち、
１．撥水性に優れており、ほこり、汚れ、水滴の付着、あるいはそれによる水垢の発生などがなく、希にそれらの発生があっても、容易に除去可能で水が誘発する悪影響を遮断することができるし、洗浄の簡略化が図れる。
【０１０３】２．撥水性の持続性に優れ、半永久的にその状態を維持する。
３．耐薬品性に優れ、海岸線沿いでの使用、あるいは海水が直接触れる船舶においても効果を発揮する。 
４．特別な前処理を必要とせず、経済的効果も高い。 
５．既に常用されている輸送機器用物品にも適用が可能である。以上のような効果は従来の材料では期待できないものであり、これまで使用不可能であった分野にまでその適用範囲をが拡大することが期待できる。」 
　 
（２）上記刊行物３には、次の記載がある。 
摘記３ａ：「【請求項１】 基材表面に、一般式 
(Ｆ3 Ｃ) m （ＣＦ3-n ) n Ｓi Ｘ4-n 、または（Ｆ3 Ｃ）n ＳｉＸ4-n　 
（ｍ及びｎは１〜３の整数を示し、Ｘはハロゲン原子または炭素数５以下のアルコキシ基を表す。）で表されるシラン系化合物の加水分解物を塗布し、加熱乾燥することを特徴とする高撥水性材料の製造方法。」 
　 
摘記３ｂ：「【０００１】 
【産業上の利用分野】この発明はガラスやプラスチックなどの水滴除去、汚染防止処理に関するものである。」 
　 
摘記３ｃ：「【００２２】（実施例１）スライドガラスを基材として用い、先ずメタノールで洗浄し、ついで酸洗浄、蒸留水洗浄処理を行った。一方、エタノール：水＝９０：１０の溶媒に、撥水剤としてＦ3 Ｃ- Ｓi ＣL3を１０ｗｔ％溶解し、加水分解物溶液を作製した。この加水分解物溶液に上記処理を施したガラスを浸漬し、６０cm／分で引き上げ、これを室温で１０分間風乾した後、１１０℃で１時間加熱処理して試験片を作製した。 
【００２３】（実施例２）撥水剤として（Ｆ3 Ｃ）2 Ｓi Ｃl2を使用した以外は、実施例１と同様に行った。 
（実施例３）酢酸でｐＨ２に調整したエタノール：水＝９０：１０の溶媒に、撥水剤としてＦ3 Ｃ- Ｓi （ＯＣＨ3)3 を１０ｗｔ％溶解し、加水分解物溶液を作製した。それ以外は実施例１と同様に行った。」 
　 
（３）上記刊行物４には、下記の記載がある。 
摘記４ａ「【請求項１】 アルコール溶液にフルオロアルキルシランを 1.0〜10重量％と、酸触媒を0.01〜５重量％と、水を0.01〜40重量％含有したことを特徴とする撥水処理剤。」 
　 
摘記４ｂ：「【０００１】 
【産業上の利用分野】この発明は自動車用ウィンドウ、サイドミラー等の撥水処理剤に関する。」 
　 
摘記４ｃ：「【００１５】 
【実施例】次に本発明を実施例および比較例により説明する。 
実施例１ 
エチルアルコール (95％)500ｇに、フルオロアルキルシランとしてヘプタデカフルオロデシルトリメトキシシラン〔CF3(CF2)7CH2CH2Si(OMe)3 〕10ｇを溶解した後、塩酸 (35％) １ｇ、水１ｇを混合した溶液を添加し作製した処理液を自動車用ソーダガラス板に塗布し、約５分間風乾した後エチルアルコールで表面をワイピングし撥水処理ガラス板を作製した。この作製した溶液中には、フルオロアルキルシランを 2.0重量％、塩酸を 0.7重量％、水を 5.2重量％含有していた。 
【００１６】実施例２ 
溶媒としてメチルアルコール 500ｇを用い、フルオロアルキルシランとしてヘプタフルオロデシルトリメトキシシランを３重量％添加し、これに酸触媒として硝酸をアルコール溶液中の濃度が 0.6重量％と水が 0.4重量％になるように添加し、撥水処理剤を作製した。作製した撥水処理剤を自動車用ソーダガラス板に塗布し、約５分間風乾後メチルアルコールでワイピングし撥水処理ガラス板を作製した。」 
　 
（４）上記参考文献には、以下の記載がある。 
摘記５ａ：「イソプロピルアルコール・・・比重ｄ４２５０．７８０９５，・・・」（１１８頁「イソプロピルアルコール」の項）
摘記５ｂ：「エタノール・・・比重ｄ４２００．７８９３，・・・」（１６５頁「エタノール」の項）
摘記５ｃ：「メタノール・・・比重ｄ４２００．７９２８，・・・」（１４１８頁「メタノール」の項） 
　 
３　刊行物１に記載された発明 
　刊行物１には、「少なくとも２層の表面処理層を有する基材からなる、あるいはその基材を構成要素とする、輸送機器用物品であって、表面処理層の最外層である第１層が２以上のフッ素原子を有する有機基と加水分解性基とを有する含フッ素オルガノシラン化合物（Ｉ）あるいはその部分加水分解生成物で処理して得られる層であり、最外層に接する下層である第２層が上記含フッ素オルガノシラン化合物以外の加水分解性シラン化合物（ＩＩ）あるいはその部分加水分解生成物で処理して得られる層である、輸送機器用物品。」が記載されており（摘記１ａ）、当該表面処理層は、「基材表面を加水分解性シラン化合物（ＩＩ）、その部分加水分解生成物、あるいはそれらの少なくとも１種を含む組成物で処理して第２層を形成し、次いで第２層表面を含フッ素オルガノシラン化合物（Ｉ）、その部分加水分解生成物、あるいはそれらの少なくとも１種を含む組成物で処理して第１層を形成してなる表面処理層」である（摘記１ｂ）。
　そして、実施例１では、上記第１層を形成するための組成物として、含フッ素オルガノシラン化合物である（ＣＨ３Ｏ）３ＳｉＣ２Ｈ４Ｃ６Ｆ１２Ｃ２Ｈ４Ｓｉ（ＯＣＨ３）３及びＣ８Ｆ１７ＣＨ２ＣＨ２Ｓｉ（ＯＣＨ３）３と、Ｓｉ（ＯＣＨ３）４の混合物に、メチルアルコール１５３１．９ｇ、イソプロピルアルコール７０００．０ｇ、酢酸ナトリウム８．９ｇ及び１％塩酸水溶液３４．５ｇを配合した組成物（処理剤３）が使用されたことが記載されており、上記第２層を形成するための組成物として、「含フッ素オルガノシラン化合物以外の加水分解性シラン化合物」であるＳｉ（ＯＣＨ３）４に、メチルアルコール、イソプロピルアルコール、１％塩酸水溶液を加えたもの（処理剤１）が使用されたことが記載されている（摘記１ｋ）。
　ここで、上記処理剤３に含まれる水の量は約３４．２ｇ（＝３４．５×０．９９）であり、水の比重を１とすると３４．２ｍｌとなる。また、処理剤３に含まれるアルコールの量（ｍｌ）は、メチルアルコールはその比重が０．７９２８（参考文献の摘記５ｃ）であるから約１９３２ｍｌ（＝１５３１．９／０．７９２８）であり、イソプロピルアルコールはその比重が０．７８０９５（参考文献の摘記５ａ）であるから約８９６３ｍｌ（＝７０００／０．７８０９５）であり、アルコールに対する水の比率は、約０．３％（＝３４．２／（１９３２＋８９６３）×１００）となる。
　また、実施例１には、当該輸送機器用物品を製造する工程として、基材であるガラス板を第２層を構成する「処理剤１」の溶液に浸漬させ、次いで、第１層を構成する「処理剤３」の溶液に浸漬したことも記載されている（摘記１ｋ）。 
　 
　そうすると、刊行物１には、 
「少なくとも２層の表面処理層を有するガラス板等の基材からなる、あるいはその基材を構成要素とする、輸送機器用物品であって、最外層に接する下層である第２層が、基材表面を、Ｓｉ（ＯＣＨ３）４、メチルアルコール、イソプロピルアルコール、１％塩酸水溶液を混合して得られる第２の処理剤で処理して得られる層であって、表面処理層の最外層である第１層が、上記第２の処理剤による処理に次いで、（ＣＨ３Ｏ）３ＳｉＣ２Ｈ４Ｃ６Ｆ１２Ｃ２Ｈ４Ｓｉ（ＯＣＨ３）３、Ｃ８Ｆ１７ＣＨ２ＣＨ２Ｓｉ（ＯＣＨ３）３及びＳｉ（ＯＣＨ３）４の混合物に、メチルアルコール、イソプロピルアルコール、酢酸ナトリウム及び１％塩酸水溶液を混合して得られ、水の比率がメチルアルコール及びイソプロピルアルコールの約０．３容量％である、第１の処理剤で処理して得られる層である、輸送機器用物品。」 
の発明が記載されているといえる。 
　 
　そして、刊行物１には、上記「輸送機器用物品」を製造するための方法も併せて記載されているといえるから、刊行物１には、 
「Ｓｉ（ＯＣＨ３）４、メチルアルコール、イソプロピルアルコール、塩酸水溶液を混合して得られる第２の処理剤でガラス板等の基材を処理し、次いで、それを（ＣＨ３Ｏ）３ＳｉＣ２Ｈ４Ｃ６Ｆ１２Ｃ２Ｈ４Ｓｉ（ＯＣＨ３）３、Ｃ８Ｆ１７ＣＨ２ＣＨ２Ｓｉ（ＯＣＨ３）３及びＳｉ（ＯＣＨ３）４の混合物に、メチルアルコール、イソプロピルアルコール、酢酸ナトリウム及び１％塩酸水溶液を混合して得られ、水の比率がメチルアルコール及びイソプロピルアルコールの約０．３容量％である、第１の処理剤で処理する、少なくとも２層の表面処理層を有する基材からなる、あるいはその基材を構成要素とする、輸送機器用物品の製造方法。」
の発明（以下、「引用発明」という。）が記載されているといえる。 
　 
４　対比
　本願発明と引用発明を対比する。　
　引用発明における「Ｓｉ（ＯＣＨ３）４」は本願発明の「シランＳｉＸ４」に相当する。 
　また、平成１８年７月２８日付け及び平成２３年５月３１日付けの手続補正により補正された本願の明細書（以下「本願明細書」という。）の段落【００１１】及び【００２４】の記載からみて、本願発明における「触媒」にはブレンステッド酸が含まれ、本願発明における「水性溶媒系」にはアルコールと水の混合物が含まれるから、引用発明の第２の処理剤に含まれる「メチルアルコール、イソプロピルアルコール、塩酸水溶液」のうち、「塩酸」はブレンステッド酸であるから本願発明の「触媒」に相当し、残りのメチルアルコール、イソプロピルアルコール及び塩酸水溶液の溶媒である水の混合物は、本願発明の「水性溶媒系」に相当する。 
　したがって、引用発明の「第２の処理剤」は本願発明の「下塗り組成物」に相当する。 
　同様に、引用発明の「（ＣＨ３Ｏ）３ＳｉＣ２Ｈ４Ｃ６Ｆ１２Ｃ２Ｈ４Ｓｉ（ＯＣＨ３）３及びＣ８Ｆ１７ＣＨ２ＣＨ２Ｓｉ（ＯＣＨ３）３」は本願発明の「アルコキシ官能基がケイ素原子に直接結合した１種類以上のフッ素含有アルコキシシラン」に相当し、引用発明の第１の処理剤に含まれる「塩酸」は本願発明の「触媒」に相当し、メチルアルコール、イソプロピルアルコール及び塩酸水溶液の溶媒である水の混合物は、本願発明の「水性溶媒系」に相当するから、引用発明の「第１の処理剤」は本願発明の「コーティング組成物」に相当する。 
　そして、引用発明の「基材」は本願発明の「支持体」に相当するから、引用発明における「第２の処理剤で・・・基材を処理」することは本願発明の「下塗り組成物で支持体の表面を予備処理」することに相当し、引用発明における、「それ（注：第２の処理剤でガラス板等の基材を処理したもの）を・・・第１の処理剤で処理する」は本願発明の「コーティング用組成物を予備処理された支持体表面に堆積させる」に相当する。 また、引用発明の「少なくとも２層の表面処理層を有する基材からなる・・・輸送機器用物品の製造方法」は、本願発明の「支持体表面のコーティング方法」に相当する。　 
　したがって、両者は、 
「シランＳｉＸ４［Ｘは加水分解し得る官能基である］と、１種類以上の水性溶媒系と、１種類以上の触媒とを混合して得られる下塗り組成物で支持体の表面を予備処理し、次いで、アルコキシ官能基がケイ素原子に直接結合した１種類以上のフッ素含有アルコキシシランと、１種類以上の水性溶媒系と、１種類以上の触媒とを混合して得られるコーティング用組成物を予備処理された支持体表面に堆積させることを含み、コーティング用組成物中の水性溶媒系がアルコール及び水を含む、支持体表面のコーティング方法。」 
の点で一致し、以下の点で相違する。
　
相違点１：引用発明では、コーティング用組成物に「Ｓｉ（ＯＣＨ３）４」及び「酢酸ナトリウム」が含まれるのに対し、本願発明では含まれない点
　
相違点２：コーティング用組成物中の水性溶媒系における水のアルコールに対する比率が、本願発明では３〜２０容量％であるのに対し、引用発明では約０．３容量％である点
　
５　相違点についての判断
（１）相違点１について
　刊行物１には、「表面処理層の最外層である第１層は含フッ素オルガノシラン化合物（Ｉ）あるいはその部分加水分解生成物で処理して得られる層である。この層を形成するための組成物としては含フッ素オルガノシラン化合物（Ｉ）あるいはその部分加水分解生成物を有する溶液や分散液の使用が好ましい。」と記載されており（摘記１ｊ）、さらに、「その組成物には溶剤や分散剤以外ににさらに他の添加剤を添加することができる。」（摘記１ｊ）と記載され、その添加剤の例として（含フッ素オルガノシラン化合物以外の）「加水分解性シラン化合物（ＩＩ）」が提示されている（摘記１ｊ）。
　そうすると、引用発明の第１の処理剤においては、含フッ素オルガノシラン化合物である「（ＣＨ３Ｏ）３ＳｉＣ２Ｈ４Ｃ６Ｆ１２Ｃ２Ｈ４Ｓｉ（ＯＣＨ３）３」及び「Ｃ８Ｆ１７ＣＨ２ＣＨ２Ｓｉ（ＯＣＨ３）３」が必須成分であって、Ｓｉ（ＯＣＨ３）４等の他の成分は任意に配合される成分にすぎないものであることは当業者が容易に理解することである。
　また、引用発明の第１の処理剤に含まれる「酢酸ナトリウム」や「Ｓｉ（ＯＣＨ３）４」については、摘記１ｊ及び１ｋを見ても、その役割が明らかでない。
　したがって、引用発明において、必須成分でなく、その役割も明らかでない「酢酸ナトリウム」や「Ｓｉ（ＯＣＨ３）４」を含まないものとすることは、当業者が適宜なし得ることである。
　
（２）相違点２について
　刊行物３には、「基材表面に、一般式 
(Ｆ3 Ｃ) m （ＣＦ3-n ) n Ｓi Ｘ4-n 、または（Ｆ3 Ｃ）n ＳｉＸ4-n（ｍ及びｎは１〜３の整数を示し、Ｘはハロゲン原子または炭素数５以下のアルコキシ基を表す。）で表されるシラン系化合物の加水分解物を塗布し、加熱乾燥することを特徴とする高撥水性材料の製造方法。」が記載されており（摘記３ａ）、当該撥水性材料はガラス等の水滴除去、汚染防止処理に使用されるものであり（摘記３ｂ）、実施例では当該シラン化合物の加水分解物を塗布するにあたり、溶媒としてエタノール：水＝９０：１０のものを使用したことが記載されている（摘記３ｃ）。 
　このエタノール：水の比は容量比か重量比か明らかでないが、重量比であるとすると、エタノールの比重は０．７８９３（参考文献の摘記５ｂより）であるから、エタノール：水の容量比は約１１４：１０となる。 
　したがって、刊行物３には、ガラスの撥水処理剤として使用される、加水分解性基（アルコキシ基）含有含フッ素シラン化合物、アルコール、水を含む組成物において、アルコールと水の容量比を９０：１０又は約１１４：１０程度とすることが記載されているといえる。 
　 
　また、刊行物４には、「アルコール溶液にフルオロアルキルシランを 1.0〜10重量％と、酸触媒を0.01〜５重量％と、水を0.01〜40重量％含有したことを特徴とする撥水処理剤。」が記載されており（摘記４ａ）、当該撥水処理剤は自動車用ウィンドウ、サイドミラー等の撥水処理剤に関し（摘記４ｂ）、フルオロアルキルシランとしてヘプタデカフルオロデシルトリメトキシシランが使用されることも記載されている（摘記４ｃ）。 
　そして、「ヘプタデカフルオロデシルトリメトキシシラン」は加水分解性基であるメトキシ基を有している。また、上記組成から、アルコールと水の重量比を算出すると、最もアルコールが多い場合でアルコール９８．９８重量％：水０．０１重量％、最もアルコールが少ない場合でアルコール４５重量％：水４０重量％となるから、アルコールの比重をエタノールの値である約０．７８９３で概算すると、アルコールと水の容量比は、約１００：０．００８〜１００：７０程度となる。 
　したがって、刊行物４には、自動車用ウィンドウの撥水処理剤として使用される、メトキシ基等の加水分解性基含有する含フッ素シラン化合物、アルコール、水を含む組成物において、アルコールと水の容量比を約１００：０．００８〜１００：７０程度とすることが記載されているといえる。 
　 
　そして、引用発明における第２の処理剤も、刊行物１の摘記１ｅ，１ｆ，１ｌからみて、撥水性を付与するために行われるものである。 
　 
　そうすると、引用発明と刊行物３，４に記載された発明は、共に、フッ素含有アルコキシシラン、アルコール、水を含む組成物をガラスに塗布して撥水性を付与する点で共通するものであるから、引用発明において、水系溶媒系における水のアルコールに対する比率を刊行物３に記載された範囲である約１１（１０／９０×１００）又は約８．８（１０／１１４×１００）容量％程度とすること、或いは刊行物４に記載された範囲内で任意の範囲を選択し、３〜２０容量％程度としてみることは当業者が容易に想到することである。 
　 
　また、たとえ 
ア　本願発明の「シランＳｉＸ４」は、引用発明の「Ｓｉ（ＯＣＨ３）４」に限定されず、また本願発明の「アルコキシ官能基がケイ素原子に直接結合した１種類以上のフッ素含有アルコキシシラン」も、引用発明の「（ＣＨ３Ｏ）３ＳｉＣ２Ｈ４Ｃ６Ｆ１２Ｃ２Ｈ４Ｓｉ（ＯＣＨ３）３及びＣ８Ｆ１７ＣＨ２ＣＨ２Ｓｉ（ＯＣＨ３）３に限定されない点 
イ　本願発明の「触媒」は、引用発明の「塩酸」に限定されず、それ以外のもの（例えば酢酸等）でもよい点 
ウ　本願発明の「水性溶媒系」は、引用発明の「メチルアルコール」や「イソプロピルアルコール」に限定されず、それ以外のアルコールが含まれていてもよい点 
が本願発明と引用発明との相違点であるとしても、以下に示すように本願発明は刊行物１，３及び４に記載された発明に基づいて当業者が容易に発明をすることができたものである。 
　まず、刊行物１には、摘記１ａに記載されている「加水分解性シラン化合物（ＩＩ）」として、実施例に記載された「Ｓｉ（ＯＣＨ３）４」だけでなく、「ケイ素原子に加水分解性基のみが結合している化合物（たとえば、テトラアルコキシシラン）」が使用できることが記載されている（摘記１ｇ）から、当業者であれば、引用発明において「Ｓｉ（ＯＣＨ３）４」だけでなく、他の「テトラアルコキシシラン」、例えばテトラエトキシシラン等を用いることは容易に想到することである。 
　また、刊行物１には、摘記１ａに記載されている「２以上のフッ素原子を有する有機基と加水分解性基とを有する含フッ素オルガノシラン化合物」として、実施例に記載された「（ＣＨ３Ｏ）３ＳｉＣ２Ｈ４Ｃ６Ｆ１２Ｃ２Ｈ４Ｓｉ（ＯＣＨ３）３及びＣ８Ｆ１７ＣＨ２ＣＨ２Ｓｉ（ＯＣＨ３）３」だけでなく、 
「式（Ｂ）　（Ｒｆ）ｅＲ５ｇＲ６ｈＳｉＸ４−ｅ−ｇ−ｈ　 
ただし、Ｘは加水分解性基、Ｒｆは２以上のフッ素原子を有する有機基、Ｒ５、Ｒ６は独立に水素または炭素数１から１６の有機基、ｅは１、２、３、ｇ、ｈは独立に０、１、２、３であって１≦ｅ＋ｇ＋ｈ≦３を満たす整数を表わす。」 
で表される化合物が使用できることが記載されており（摘記１ｄ）、当該Ｘとしては、実施例の化合物が有する「ＯＣＨ３」基だけでなく「低級アルコキシ基」が使用できることも記載されているから（摘記１ｉ）、当業者であれば、引用発明において「（ＣＨ３Ｏ）３ＳｉＣ２Ｈ４Ｃ６Ｆ１２Ｃ２Ｈ４Ｓｉ（ＯＣＨ３）３」や「Ｃ８Ｆ１７ＣＨ２ＣＨ２Ｓｉ（ＯＣＨ３）３」に替えて、式（Ｂ）においてＸが低級アルコキシ基である他の化合物を用いてみることは容易に想到することである。 
　また、刊行物１には、摘記１ａに記載されている、含フッ素オルガノシラン化合物（Ｉ）や加水分解性シラン化合物（ＩＩ）の部分加水分解生成物を製造するために「酸性水溶液」を使用すること、その際に酸として実施例で使用されている塩酸だけでなく、「酢酸、りん酸、硝酸、硫酸、スルホン酸など」が使用できることが記載されているから（摘記１ｈ）、当業者であれば、引用発明において、「塩酸」に替えて酢酸等の他の酸を用いることは容易に想到することである。 
　そして、上記摘記１ｈの記載からみて、引用発明の第１及び第２の処理剤に含まれる水、メチルアルコール、イソプロピルアルコールは、「Ｓｉ（ＯＣＨ３）４」や「（ＣＨ３Ｏ）３ＳｉＣ２Ｈ４Ｃ６Ｆ１２Ｃ２Ｈ４Ｓｉ（ＯＣＨ３）３及びＣ８Ｆ１７ＣＨ２ＣＨ２Ｓｉ（ＯＣＨ３）３」の加水分解を行うための溶媒であることは当業者に明らかであるから、メチルアルコールやイソプロピルアルコールに替えて、同様に水に溶解し、加水分解を阻害しないと考えられるエチルアルコール等の他の低級アルコールを使用することも、当業者が容易に想到することである。 
　したがって、上記ア〜ウの点が相違点であるとしても、本願発明は、刊行物１，３及び４に記載された発明に基づいて当業者が容易に発明をすることができたものである。 
　 
６　本願発明の効果について
　審判請求人は、平成２３年５月３１日付け意見書において、「本願発明では、水性溶媒系における水の比率をアルコールの３〜２０容量％の範囲とすることによって、「水性溶媒系中に存在するアルコキシシランが加水分解を始めて、支持体表面の反応基と反応することができるシラノールを形成し得る。しかるに、加水分解したシランの割合が大きすぎるとホモ重合が生起し得る。従って、支持体表面と反応できるシラノールの数が減少する。また、加水分解したシランの割合が小さすぎると、支持体表面に固定されるシランの数が少なすぎることになる。」（本願明細書段落００２３）と記載されていることからも分かる通り、支持体表面に固定されるシランの数を好適なものにすることができます。これによる効果については、本願発明の実施例である実施例５ａ及び５ｂに具体的に示されています。これらの実施例では水性溶媒系における水の比率はアルコールの３〜２０容量％の範囲とされており、その結果疎水性且つ疎油性層のワイパー試験での耐性が大変に優れています。また、下塗り層がないものの、実施例１及び３でも水性溶媒系における水の比率はアルコールの３〜２０容量％の範囲とされており、接触角及びワイパー試験での耐性に優れることが示されています。以上の通りですので、本願明細書の各記載に基づけば、当業者であれば、水性溶媒系における水の比率をアルコールの３〜２０容量％の範囲とすること等によって、本願発明が格別顕著な効果が得られるものであることは容易に認めることができるものと思料致します。」と主張する。
　そこで、請求人が主張する本願発明の効果について検討する。
　
（１）本願明細書の段落【００２３】の記載について
　引用発明の第１の処理剤では、水の比率がメチルアルコール及びイソプロピルアルコールの約０．３容量％と、本願発明よりも小さい値となっている。これに関して、本願明細書の段落【００２３】には、「水の比率は、・・・例えばアルコールの３〜２０容量％・・・である。・・・このようにすると、水性溶媒系中に存在するアルコキシシランが加水分解を始めて、支持体表面の反応基と反応することができるシラノールを形成し得る。・・・また、加水分解したシランの割合が小さすぎると、支持体表面に固定されるシランの数が少なすぎることになる。」と記載されている。
　これは、水の比率が小さすぎる場合には、アルコキシシランの加水分解が十分でなく、支持体表面の反応基と反応することができるシラノールを十分に形成できず、支持体表面への固定が不十分となることを意味するものと認められる。
　しかし、刊行物１には、「上記のような加水分解性基を有するシラン化合物やその部分加水分解生成物で処理された表面とは、シラン化合物が化学的にあるいは物理的に結合した表面をいう。加水分解性基は水分により分解してシラノール基となので、これらシラン化合物は主としてこのシラノール基の化学的反応により表面に結合するものと考えられる。即ち、例えば、このシラノール基はガラス表面のシラノール基と脱水縮合反応すると考えられる。また、第１層も第２層表面のシラノール基等と結合すると考えられる」（摘記１ｈ，段落【００１５】）と記載されており、引用発明においても、処理剤によるコーティングがシラノール基の脱水縮合反応によって基材又は第２層表面に固定されることは当業者が容易に理解することであるから、加水分解に必要な水の量があまりにも少ない場合に、処理剤によるコーティングが基材に十分に結合できなくなるといった程度のことは、当業者が予測できることにすぎない。
　
（２）実施例５ａ，５ｂから理解できる本願発明の効果について
　本願明細書の実施例５ａ及び５ｂ（注：【表５】中の「６ｂ」は「５ｂ」の誤記と認める。）では、それらがワイパー試験後のθの値において、シランによる予備処理をしていない実施例３に比べて良好な結果を有することが示されているが、その結果から理解できることは、本願発明が、下塗り組成物による予備処理をしない場合に比べて、疎水性かつ疎油性層のワイパー試験での耐性が改善されるということにすぎず、コーティング用組成物中の水性溶媒系における水の比率を３〜２０容量％に限定したことによる効果は、本願明細書の実施例及び比較例を見ても明らかでない。
　しかも、実施例５ａ，５ｂにおいて示されている「疎水性かつ疎油性層のワイパー試験での耐性が改善される」という効果も、以下に示すように、引用発明に比べて格別顕著なものとは認められない。
　すなわち、刊行物１の実施例１では、処理剤によるコーティングを行った後の撥水性について、耐摩耗試験が行われており、その評価結果は「Ａ：サンプル表面に全く水が残らない。」というものである（摘記１ｋの【００７８】〜【００８０】，【表１】）。この耐摩耗試験は、本願明細書に記載されているワイパー試験とは異なるものであるが、摩耗輪を用い、荷重１ｋｇで３００回摩耗させたという試験条件からみて、引用発明の方法でも、相当程度の耐摩耗性を有するコーティングが得られるものと認められる。
　そうすると、水性溶媒系における水の比率をアルコールの３〜２０容量％の範囲とした本願発明の方法が、引用発明の方法に比べて、ワイパー試験等の耐摩耗性において顕著な効果を有するものとは認められない。
　
（３）小括
　したがって、加水分解に必要な水の量があまりにも少ない場合に、処理剤によるコーティングが基材等に十分に結合できなくなるといった程度のことは、刊行物１の記載から当業者が予測できることにすぎない。また、水性溶媒系における水の比率をアルコールの３〜２０容量％の範囲とした本願発明の方法が、引用発明の方法に比べて、ワイパー試験等の耐摩耗性において顕著な効果を奏するものとも認められない。
　故に、請求人が主張する本願発明の効果は、当業者が予測できる程度のものであるか、又は引用発明に比べて格別顕著なものとはいえない。
　
７　まとめ
　よって、本願発明は、刊行物１，３及び４に記載された発明に基づいて当業者が容易に発明をすることができたものであるから、特許法第２９条第２項の規定により、特許を受けることができない。 
　 
第６　むすび
　以上のとおり、本願発明は特許を受けることができないものであるから、その余について検討するまでもなく、本願は拒絶すべきものである。 
　よって、結論のとおり審決する。